Méthode de préparation d’un composite, comprenant : le chargement d’un mélangeur avec au moins un élastomère solide, une charge humide comprenant une charge et un liquide présent en une quantité d’au moins 15 % en poids sur la base du poids total de la charge humide, et une résine ; dans une ou plusieurs étapes de mélange, le mélange du au moins un élastomère solide, de la charge humide et de la résine pour former un mélange, et l’élimination d’au moins une partie du liquide du mélange par évaporation ; et l’évacuation, du mélangeur, du composite comprenant la charge dispersée dans l’élastomère à une charge d’au moins 20 pce, dans laquelle le composite a une teneur en liquide de pas plus de 10 % en poids sur la base du poids total dudit composite. Méthode selon la revendication 1, dans laquelle la résine a une T g d’au moins 25 °C. Méthode selon la revendication 1, dans laquelle la résine a une T g allant de 25 °C à 110 °C. Méthode selon l’une quelconque des revendications 1 à 3, dans laquelle la résine a un point de ramollissement d’au moins 50 °C, tel que déterminé selon l’ASTM E-28. Méthode selon l’une quelconque des revendications 1 à 3, dans laquelle la résine a un point de ramollissement allant de 50 °C à 150 °C, tel que déterminé selon l’ASTM E-28. Méthode selon l’une quelconque des revendications 1 à 5, dans laquelle la résine est choisie parmi une ou plusieurs de résines en C5, de résines en C5/C9, de résines en C9, de résines de colophane, de résines de terpène, de résines de terpène modifiées par des groupes aromatiques, de résines de dicyclopentadiène, de résines d’alkylphénol, et de combinaisons de celles-ci. Méthode selon l’une quelconque des revendications 1 à 6, dans laquelle le chargement comprend le chargement du mélangeur avec des charges séparées de la résine et de la charge humide. Méthode selon l’une quelconque des revendications 1 à 7, dans laquelle le chargement comprend de multiples ajouts de l’élastomère solide, de la charge humide et/ou de la résine. Méthode selon l’une quelconque des revendications 1 à 8, dans laquelle ledit mélange est effectué en une étape de mélange. Méthode selon l’une quelconque des revendications 1 à 8, dans laquelle ledit mélange est effectué en deux étapes de mélange ou plus. Méthode selon la revendication 10, dans laquelle le mélange en (b) est une deuxième étape de mélange, dans laquelle une première étape de mélange comprend le mélange d’au moins une partie de l’élastomère solide et d’au moins une partie de la charge humide suivie du chargement du mélangeur avec la résine. Méthode selon l’une quelconque des revendications 1 à 11, dans laquelle le chargement en (a) comprend le chargement du mélangeur avec un mélange comprenant la résine et la charge humide. Méthode selon l’une quelconque des revendications 1 à 11, dans laquelle le chargement en (a) comprend le chargement du mélangeur avec une co-pastille comprenant la résine et la charge humide. Méthode selon l’une quelconque des revendications 1 à 13, dans laquelle dans au moins l’une des étapes de mélange, la méthode comprend la réalisation dudit mélange dans laquelle le mélangeur a au moins un moyen de contrôle de température qui est réglé à une température, T z , de 65 °C ou plus. Méthode selon l’une quelconque des revendications 1 à 14, dans laquelle dans au moins l’une des étapes de mélange, la méthode comprend la réalisation dudit mélange avec un ou plusieurs rotors du mélangeur fonctionnant à une vitesse périphérique d’au moins 0,6 m/s pendant au moins 50 % du temps de mélange. Méthode selon l’une quelconque des revendications 1 à 15, dans laquelle la charge humide est choisie parmi au moins un matériau choisi parmi les matériaux carbonés, la silice, la nanocellulose, la lignine, les argiles, les nanoargiles, les oxydes de métal, les carbonates de métal, le carbone de pyrolyse, les graphènes, les oxydes de graphène, l’oxyde de graphène réduit, les nanotubes de carbone, les nanotubes de carbone à simple paroi, les nanotubes de carbone à multiples parois, ou les combinaisons de ceux-ci, et les matériaux revêtus et traités de ceux-ci. Méthode selon l’une quelconque des revendications 1 à 16, dans laquelle la charge humide comprend de la silice. Méthode selon l’une quelconque des revendications 1 à 17, dans laquelle la charge humide comprend de la silice en une quantité d’au moins 50 % en poids par rapport au poids total de la charge, et la charge humide comprend en outre du noir de carbone et/ou du noir de carbone traité au silicium. Méthode selon l’une quelconque des revendications 1 à 18, dans laquelle la charge humide a un liquide présent en une quantité allant de 20 % à 80 % en poids sur la base du poids total de la charge humide. Méthode selon l’une quelconque des revendications 1 à 19, dans laquelle la charge humide est sous la forme d’une poudre, d’une pâte, d’une pastille ou d’un gâteau. Méthode selon l’une quelconque des revendications 1 à 20, dans laquelle le chargement comprend l’introduction de charge sèche dans le mélangeur, dans laquelle la charge sèche est humidifiée en ajoutant le liquide pour former la charge humide dans le mélangeur. Méthode selon l’une quelconque des revendications 1 à 21, dans laquelle l’élastomère solide est choisi parmi le caoutchouc naturel, le caoutchouc naturel fonctionnalisé, le caoutchouc styrène-butadiène, le caoutchouc styrène-butadiène fonctionnalisé, le caoutchouc polybutadiène, le caoutchouc polybutadiène fonctionnalisé, le caoutchouc polyisoprène, le caoutchouc éthylène-propylène, les élastomères à base d’isobutylène, le caoutchouc polychloroprène, le caoutchouc nitrile, le caoutchouc nitrile hydrogéné, le caoutchouc polysulfure, les élastomères de polyacrylate, les fluoroélastomères, les perfluoroélastomères, les élastomères de silicone, et les mélanges homogènes de ceux-ci. Méthode selon l’une quelconque des revendications 1 à 21, dans laquelle l’élastomère solide est choisi parmi le caoutchouc naturel, le caoutchouc naturel fonctionnalisé, le caoutchouc styrène-butadiène, le caoutchouc styrène-butadiène fonctionnalisé, le caoutchouc polybutadiène, le caoutchouc polybutadiène fonctionnalisé, et les mélanges homogènes de ceux-ci. Méthode selon l’une quelconque des revendications 1 à 23, dans laquelle les une ou plusieurs étapes de mélange sont un procédé continu. Méthode selon l’une quelconque des revendications 1 à 23, dans laquelle les une ou plusieurs étapes de mélange sont un procédé discontinu. Méthode de préparation d’un composite, comprenant : le chargement d’un premier mélangeur avec au moins un élastomère solide et une charge humide comprenant une charge et un liquide présent en une quantité d’au moins 20 % en poids sur la base du poids total de la charge humide ; dans une ou plusieurs étapes de mélange, le mélange du au moins un élastomère solide et de la charge humide pour former un mélange, et l’élimination d’au moins une partie du liquide du mélange par évaporation ; l’évacuation, du premier mélangeur, du mélange comprenant la charge dispersée dans l’élastomère à une charge d’au moins 20 pce, dans laquelle le mélange a une teneur en liquide qui est réduite à une quantité inférieure à la teneur en liquide au début de l’étape (b), et dans laquelle le mélange a une température de matériau allant de 100 °C à 180 °C ; le mélange du mélange de (c) dans un deuxième mélangeur pour obtenir le composite ; et l’évacuation, du deuxième mélangeur, du composite ayant une teneur en liquide inférieure à 3 % en poids sur la base du poids total dudit composite, dans laquelle une résine est chargée dans le premier mélangeur, le deuxième mélangeur, ou à la fois les premier et deuxième mélangeurs. Méthode selon la revendication 26, dans laquelle la résine est chargée dans le premier mélangeur et l’étape (b) comprend le mélange du au moins un élastomère solide, de la charge humide et de la résine pour former le mélange. Méthode selon la revendication 26 ou 27, dans laquelle la résine est chargée dans le deuxième mélangeur et l’étape (d) comprend le mélange du mélange de (c) et de la résine dans le deuxième mélangeur pour obtenir le composite. Méthode selon l’une quelconque des revendications 26 à 28, dans laquelle les premier et deuxième mélangeurs sont identiques. Méthode selon l’une quelconque des revendications 26 à 28, dans laquelle les premier et deuxième mélangeurs sont différents. Méthode selon l’une quelconque des revendications 26 à 30, dans laquelle le deuxième mélangeur est mis en fonctionnement dans au moins l’une des conditions suivantes : (i) une pression de piston-plongeur de 5 psi ou moins ; (ii) un piston-plongeur élevé à au moins 75 % de son niveau le plus haut ; (iii) un piston-plongeur mis en fonctionnement en mode flottant ; (iv) un piston-plongeur positionné de telle manière qu’il n’est pas sensiblement en contact avec le mélange ; (v) le mélangeur ne comporte pas de piston-plongeur ; et (vi) un facteur de remplissage du mélange va de 25 % à 70 %. Méthode selon la revendication 31, dans laquelle le deuxième mélangeur est mis en fonctionnement dans au moins l’une des conditions (i) à (vi) suivantes pendant au moins 50 % du temps de mélange. Méthode de préparation d’un vulcanisat, comprenant : le durcissement du composite préparé par la méthode selon l’une quelconque des revendications 1 à 32 en présence d’au moins un agent de durcissement pour former le vulcanisat. Article comprenant le vulcanisat préparé par la méthode selon la revendication 33.